(57)【要約】【課題】訓練用生体モデルを用いて術者の技術向上を目的とする訓練を行う際に、訓練用生体モデルを実際の狭窄部の物理的性質に近似して訓練することができる訓練用生体モデルを提供すること。【解決手段】訓練用生体モデル１は、管状体で構成され、その長手方向の途中が縮径した縮径部４４を有し、管状組織を模した右冠動脈４と、縮径部４４の外周側に設けられ、縮径部４４を補強する補強部材７とを備え、縮径部４４および補強部材７で、管状組織に生じた狭窄部を模した疑似病変部２１が構成され、疑似病変部２１を、狭窄部に対し拡張を行なう拡張訓練に用いる。【選択図】図５
2011064918.tif 000002
【特許請求の範囲】
【請求項１】
管状体で構成され、その長手方向の途中が縮径した縮径部を有し、管状組織を模した疑似管状組織と、
前記縮径部の外周側に設けられ、該縮径部を補強する補強部材とを備え、
前記縮径部および前記補強部材で、管状組織に生じた狭窄部を模した疑似狭窄部が構成され、該疑似狭窄部を、前記狭窄部に対し拡張を行なう拡張訓練に用いることを特徴とする訓練用生体モデル。
【請求項２】
前記疑似狭窄部は、前記拡張訓練を行なったとき、その拡張により、拡張前の形状に戻らない程度に塑性変形するものである請求項１に記載の訓練用生体モデル。
【請求項３】
前記縮径部および前記補強部材のうちの少なくとも一方は、塑性変形可能な材料で構成されている請求項１または２に記載の訓練用生体モデル。
【請求項４】
前記縮径部および前記補強部材のうちの一方は、塑性変形可能な材料で構成され、他方は、弾性材料で構成されている請求項１ないし３のいずれかに記載の訓練用生体モデル。
【請求項５】
前記疑似管状組織は、その少なくとも前記縮径部が熱可塑性樹脂で構成されている請求項１ないし４のいずれかに記載の訓練用生体モデル。
【請求項６】
前記疑似管状組織は、該疑似管状組織となる前記管状体を短冊にしたものを、常温で、伸びが１分間で１００％となるように前記管状体の周方向に引張ったときの初期引張り応力をｆ０とし、そのまま前記１００％の伸びを保持して５分後の引張り応力をｆｔとし、応力緩和率を（（ｆ０−ｆｔ）／ｆ０）×１００としたとき、該応力緩和率が２０〜６０％となる材料で構成されている請求項５に記載の訓練用生体モデル。
【請求項７】
前記補強部材は、塑性変形可能な材料で構成されており、該塑性変形可能な材料は、シリコーン粘土、ゴム粘土、樹脂粘土および油粘土のうちの少なくとも１種を含む材料である請求項１ないし６のいずれかに記載の訓練用生体モデル。
【請求項８】
前記縮径部には、その一端部または両端部に前記縮径部の内径がその内部側から端部側に向かって漸増するテーパ部が形成されている請求項１ないし７のいずれかに記載の訓練用生体モデル。
【請求項９】
前記補強部材は、その形状が前記縮径部の周方向に沿ったリング状をなすものである請求項１ないし８のいずれかに記載の訓練用生体モデル。
【請求項１０】
前記補強部材の外周側に設置され、該補強部材が変形した際にその変形を規制する規制部材をさらに備える請求項１ないし９のいずれかに記載の訓練用生体モデル。
【請求項１１】
前記規制部材は、塑性変形可能な材料または弾性材料で構成されたリング状をなす帯体である請求項１０に記載の訓練用生体モデル。
【請求項１２】
１種または２種以上の医療器具を、前記疑似管状組織内を挿通させて前記疑似狭窄部に到達させた後、前記拡張訓練が行われる請求項１ないし１１のいずれかに記載の訓練用生体モデル。
【発明の詳細な説明】
【技術分野】
【０００１】
本発明は、訓練用生体モデルに関する。
【背景技術】
【０００２】
経皮的冠動脈形成術の一つとして、例えば、ＰＴＣＡ術（Ｐｅｒｃｕｔａｎｅｏｕｓ  Ｔｒａｎｓｌｕｍｉｎａｌ  Ｃｏｒｏｎａｒｙ  Ａｎｇｉｏｐｌａｓｔｙ：経皮的冠状動脈形成術）が知られている。
【０００３】
このＰＴＣＡ術では、経大腿動脈法を適用した場合、次のような手技を経て、血管内の血流を回復させる。すなわち、Ｉ．まず、大腿動脈にシースカテーテルを挿入、次いで、これにガイドカテーテル用ガイドワイヤを挿入し、その先端を冠動脈入口付近まで進めた状態で、ガイドカテーテル用ガイドワイヤに沿わせてガイドカテーテルを進め、その先端を冠動脈口に位置させる。II．次に、ガイドカテーテル用ガイドワイヤを抜去し、バルーンカテーテル用ガイドワイヤをガイドカテーテル内に挿入して、ガイドカテーテルの先端からバルーンカテーテル用ガイドワイヤを突出させ、さらに冠動脈に生じている狭窄部位（病変部位）を越えた位置にまで進める。III．次に、バルーンカテーテル用ガイドワイヤを介してバルーンカテーテルを狭窄部位まで進め、バルーン部を狭窄部位に位置させた後、バルーンを膨張することにより狭窄部位すなわち血管壁を押し広げ、血液の通路を再形成して血流を回復させる。
【０００４】
以上のように、バルーンカテーテルを狭窄部位に位置させるには、複雑な工程を有し、術者には、極めて高度な技術が求められる。
【０００５】
そのため、近年、患者に対する手術の他に、術者の技術を向上さるための訓練に用いる生体モデルの開発が求められている。
【０００６】
かかる生体モデルとして、血管やリンパ管のような管をモデルとした管モデルの製造方法が、例えば、特許文献１で提案されている。
【０００７】
すなわち、特許文献１では、まず、ＣＴスキャナやＭＲＩスキャナ等の画像診断装置により得られた被検体の断層像データに基づき、この被検体の腔所領域を抽出してこの腔所領域に相当する内腔モデルを積層造形する。次に、この内腔モデルの周囲を立体モデル成形材料で囲繞した状態で立体モデル成形材料を硬化させた後、内腔モデルを除去することにより管モデル（立体モデル）を形成する。
【０００８】
かかる構成の立体モデルでは、立体モデル成形材料としてシリコーンゴムやポリウレタンエラストマー等が用いられ、管モデルは、血管やリンパ管の物理的性質に近似させて形成される。そして、この立体モデルは、内腔モデルを囲繞するようにして形成されるため、病変部位である狭窄部位も前記管と一体的に形成され、管と同様の物理的性質、すなわち、弾性を示すこととなる。しかしながら、例えば、血管に形成される狭窄部位は、主としてコレステロールが沈着したプラーク（沈着物）で構成されているため、その物理的性質は、血管とは大きく異なる。
【０００９】
そのため、特許文献１に記載の立体モデルでは、狭窄部位に生じた実際のプラークの物理的性質に対応した訓練を実施できず、バルーンを狭窄部位で膨らませた後のプラークの状態が確認できないため、血液の流路の再構築がどのようになされているかを知ることができないという問題がある。
【先行技術文献】
【特許文献】
【００１０】
【特許文献１】特許第３６１３５６８号公報
【発明の概要】
【発明が解決しようとする課題】
【００１１】
本発明の目的は、訓練用生体モデルを用いて術者の技術向上を目的とする訓練を行う際に、訓練用生体モデルを実際の狭窄部の物理的性質に近似して訓練することができる訓練用生体モデルを提供することにある。
【課題を解決するための手段】
【００１２】
このような目的は、下記（１）〜（１２）の本発明により達成される。
（１）  管状体で構成され、その長手方向の途中が縮径した縮径部を有し、管状組織を模した疑似管状組織と、
前記縮径部の外周側に設けられ、該縮径部を補強する補強部材とを備え、
前記縮径部および前記補強部材で、管状組織に生じた狭窄部を模した疑似狭窄部が構成され、該疑似狭窄部を、前記狭窄部に対し拡張を行なう拡張訓練に用いることを特徴とする訓練用生体モデル。
【００１３】
（２）  前記疑似狭窄部は、前記拡張訓練を行なったとき、その拡張により、拡張前の形状に戻らない程度に塑性変形するものである上記（１）に記載の訓練用生体モデル。
【００１４】
（３）  前記縮径部および前記補強部材のうちの少なくとも一方は、塑性変形可能な材料で構成されている上記（１）または（２）に記載の訓練用生体モデル。
【００１５】
（４）  前記縮径部および前記補強部材のうちの一方は、塑性変形可能な材料で構成され、他方は、弾性材料で構成されている上記（１）ないし（３）のいずれかに記載の訓練用生体モデル。
【００１６】
（５）  前記疑似管状組織は、その少なくとも前記縮径部が熱可塑性樹脂で構成されている上記（１）ないし（４）のいずれかに記載の訓練用生体モデル。
【００１７】
（６）  前記疑似管状組織は、該疑似管状組織となる前記管状体を短冊にしたものを、常温で、伸びが１分間で１００％となるように前記管状体の周方向に引張ったときの初期引張り応力をｆ０とし、そのまま前記１００％の伸びを保持して５分後の引張り応力をｆｔとし、応力緩和率を（（ｆ０−ｆｔ）／ｆ０）×１００としたとき、該応力緩和率が２０〜６０％となる材料で構成されている上記（５）に記載の訓練用生体モデル。
【００１８】
（７）  前記補強部材は、塑性変形可能な材料で構成されており、該塑性変形可能な材料は、シリコーン粘土、ゴム粘土、樹脂粘土および油粘土のうちの少なくとも１種を含む材料である上記（１）ないし（６）のいずれかに記載の訓練用生体モデル。
【００１９】
（８）  前記縮径部には、その一端部または両端部に前記縮径部の内径がその内部側から端部側に向かって漸増するテーパ部が形成されている上記（１）ないし（７）のいずれかに記載の訓練用生体モデル。
【００２０】
（９）  前記補強部材は、その形状が前記縮径部の周方向に沿ったリング状をなすものである上記（１）ないし（８）のいずれかに記載の訓練用生体モデル。
【００２１】
（１０）  前記補強部材の外周側に設置され、該補強部材が変形した際にその変形を規制する規制部材をさらに備える上記（１）ないし（９）のいずれかに記載の訓練用生体モデル。
【００２２】
（１１）  前記規制部材は、塑性変形可能な材料または弾性材料で構成されたリング状をなす帯体である上記（１０）に記載の訓練用生体モデル。
【００２３】
（１２）  １種または２種以上の医療器具を、前記疑似管状組織内を挿通させて前記疑似狭窄部に到達させた後、前記拡張訓練が行われる上記（１）ないし（１１）のいずれかに記載の訓練用生体モデル。
【００２４】
また、本発明の訓練用生体モデルでは、前記医療器具は、経皮的冠動脈形成術に用いられるバルーンカテーテルおよび／またはステントであるのが好ましい。
【発明の効果】
【００２５】
本発明によれば、管状組織に生じる狭窄部の物理的性質に近似した疑似狭窄部を、任意の位置に任意の大きさ（形状）で配置することができる。そのため、この疑似狭窄部を備える訓練用生体モデルを用いて、さまざまな患者の病態に対応した訓練を実施できることから、術者は、患者に施す手術以外の場で、より高度な技術を習得することができる。
【図面の簡単な説明】
【００２６】
【図１】人体全身における動脈（心臓を含む）を示す模式図である。
【図２】図１に示す動脈を立体モデルに適用したものの全体写真である。
【図３】本発明の訓練用生体モデルが右冠動脈に配置された場合の実施形態（第１実施形態）を示す模式図である。
【図４】右冠動脈に配置された訓練用生体モデルに対してＰＴＣＡ術の訓練（拡張訓練）を行う手順を示す図である。
【図５】本発明の訓練用生体モデル（第１実施形態）に対しＰＴＣＡ術の訓練を行なっているときの状態を順に示す縦断面図である。
【図６】図５に示す訓練用生体モデルを製造する方法を説明するための図である。
【図７】本発明の訓練用生体モデルに対する接続方法を説明するための図である。
【図８】本発明の訓練用生体モデルに対する接続方法を説明するための図である。
【図９】本発明の訓練用生体モデル（第２実施形態）に対しＰＴＣＡ術の訓練を行なっているときの状態を順に示す縦断面図である。
【図１０】本発明の訓練用生体モデル（第３実施形態）を示す縦断面図である。
【図１１】本発明の訓練用生体モデル（第４実施形態）を示す縦断面図である。
【図１２】本発明の訓練用生体モデルが左冠動脈に配置された場合の実施形態（第５実施形態）を示す模式図である。
【図１３】本発明の訓練用生体モデル（第５実施形態）を示す縦断面図である。
【図１４】本発明の訓練用生体モデルが配置される、病変の好発部位を示すための図である。
【図１５】疑似管状組織の材料特性を試験する試験方法を示す図である。
【図１６】図１５に示す試験方法で試験された疑似管状組織の材料特性（応力の経時的変化）を示すグラフである。
【発明を実施するための形態】
【００２７】
以下、本発明の訓練用生体モデルを添付図面に示す好適な実施形態に基づいて詳細に説明する。
図１は、人体全身における動脈（心臓を含む）を示す模式図、図２は、図１に示す動脈を立体モデルに適用したものの全体写真、図３は、本発明の訓練用生体モデルが右冠動脈に配置された場合の実施形態（第１実施形態）を示す模式図、図４は、右冠動脈に配置された訓練用生体モデルに対してＰＴＣＡ術の訓練（拡張訓練）を行う手順を示す図、図５は、本発明の訓練用生体モデル（第１実施形態）に対しＰＴＣＡ術の訓練を行なっているときの状態を順に示す縦断面図、図６は、図５に示す訓練用生体モデルを製造する方法を説明するための図、図７および図８は、それぞれ、本発明の訓練用生体モデルに対する接続方法を説明するための図、図９は、本発明の訓練用生体モデル（第２実施形態）に対しＰＴＣＡ術の訓練を行なっているときの状態を順に示す縦断面図、図１０は、本発明の訓練用生体モデル（第３実施形態）を示す縦断面図、図１１は、本発明の訓練用生体モデル（第４実施形態）を示す縦断面図、図１２は、本発明の訓練用生体モデルが左冠動脈に配置された場合の実施形態（第５実施形態）を示す模式図、図１３は、本発明の訓練用生体モデル（第５実施形態）を示す縦断面図、図１４は、本発明の訓練用生体モデルが配置される、病変の好発部位を示すための図、図１５は、疑似管状組織の材料特性を試験する試験方法を示す図、図１６は、図１５に示す試験方法で試験された疑似管状組織の材料特性（応力の経時的変化）を示すグラフである。なお、以下の説明では、図１〜図１４中の上側を「上」、下側を「下」と言う。また、図３、図１２および図１４には、冠動脈の形状および位置等が分かり易くなるように、心臓の形状についても併せて図示している。
【００２８】
図２に示す立体モデルは、例えば、血管（動脈、静脈）、リンパ管、胆管、尿管、卵管等の管状組織を備えるヒトの生体の前記各種管状組織を再現して人工的に製造されたものである。この立体モデルを用いて、疑似病変部（疑似狭窄部）にバルーンカテーテル等の医療器具を到達させ、その後、疑似病変部を拡張することにより流路を確保したり、拡張した疑似病変部にステントを留置するための訓練等が実施される。以下では、動脈の形状に対応して形成された（管状組織を模した）疑似管状組織に、当該動脈に生じた病変部（狭窄部）を模した疑似病変部を配置した（設けた）場合を一例に説明する。
【００２９】
ヒトの全身における動脈（心臓を含む）は、図１の模式図に示すような形状をなしている。この動脈の形状に対応した立体モデルは、例えば、特許第３６１３５６８号公報の記載に基づいて、次のようにして製造される。
【００３０】
まず、動脈が備える腔部（血液の流路）の断層像データをＣＴスキャナ、ＭＲＩスキャナのような画像診断装置を用いて得た後、この動脈の内腔部に対応する断層像データに基づいて動脈の内腔部の形状をなす内腔モデルを積層造形する。
【００３１】
次に、内腔モデルの周囲を立体モデル成形材料で囲繞した状態で立体モデル成形材料を硬化させた後、内腔モデルを除去することにより、図２の全体写真に示すような、動脈の形状に対応した動脈モデル（立体モデル）が形成される。
【００３２】
上記のような動脈モデルが備える各部の動脈（モデル）、例えば、冠動脈、脳動脈、頸動脈、腎動脈、上腕動脈等の任意の位置に、疑似病変部を配置することにより、バルーンカテーテル等の医療器具を疑似病変部（狭窄モデル）に位置させた後、この疑似病変部を拡張することにより流路を確保する拡張訓練を行うことができる。本実施形態では、訓練用生体モデル１は、動脈モデルが備える冠動脈（疑似管状組織）１０に疑似病変部（疑似狭窄部）２１を配置したものとなっている。
【００３３】
冠動脈１０は、大動脈５のバルサルバ洞において、左右に分岐する左冠動脈３および右冠動脈４からなる。
【００３４】
右冠動脈４は、バルサルバ洞の１つである右冠動脈洞の上部より前方に出た後、右心耳に覆われて右心房と肺動脈の間を走行し、右房室間溝に沿って鋭縁部４１を回り後下行枝４２に向かい、後室間溝で左心室後壁および中隔の下側を養う血管を派生する。
【００３５】
なお、この右冠動脈４において、右冠動脈４の入口から鋭縁部４１までを半分にした上半分をＳｅｇｍｅｎｔ１（＃１：Ｐｒｏｘｉｍａｌ）といい、その下半分をＳｅｇｍｅｎｔ２（＃２：Ｍｉｄｄｌｅ）といい、鋭縁部４１から後下行枝４２で分岐するまでをＳｅｇｍｅｎｔ３（＃３：ｄｉｓｔａｌ）という。また、後下行枝４２の分岐以降をＳｅｇｍｅｎｔ４といい、このＳｅｇｍｅｎｔ４は、＃４ＡＶ・＃４ＰＤ・＃４ＰＬの３つに分けられる。
【００３６】
また、左冠動脈３は、バルサルバ洞の１つである左冠動脈洞の上部より左前方に出て、前室間溝に入る左前下行枝３１と、左回旋枝３２とに分岐する。
【００３７】
なお、大動脈５から左前下行枝３１と左回旋枝３２とに分岐するまでの間の部位を左主幹部３３（Ｓｅｇｍｅｎｔ５）という。また、左前下行枝３１は、Ｓｅｇｍｅｎｔ６〜１０まで細分化されており、このうち左前下行枝３１の本幹は、Ｓｅｇｍｅｎｔ６（＃６：Ｐｒｏｘｉｍａｌ）、Ｓｅｇｍｅｎｔ７（＃７：Ｍｉｄｄｌｅ）、Ｓｅｇｍｅｎｔ８（＃８：ｄｉｓｔａｌ）の３つに分類され、Ｓｅｇｍｅｎｔ６とＳｅｇｍｅｎｔ７との間からＳｅｇｍｅｎｔ９（＃９：第１対角枝）が分岐し、Ｓｅｇｍｅｎｔ７とＳｅｇｍｅｎｔ８との間からＳｅｇｍｅｎｔ１０（＃１０：第２対角枝）が分岐している。さらに、左回旋枝３２は、Ｓｅｇｍｅｎｔ１１〜１５まで細分化されており、このうち左回旋枝３２の本幹は、Ｓｅｇｍｅｎｔ１１（＃１１：Ｐｒｏｘｉｍａｌ）、Ｓｅｇｍｅｎｔ１３（＃１３：ｄｉｓｔａｌ）の２つに分類され、Ｓｅｇｍｅｎｔ１１とＳｅｇｍｅｎｔ１３との接続部からＳｅｇｍｅｎｔ１２（＃１２：ｏｂｔｕｓｅ  ｍａｒｇｉｎａｌ  ｂｒａｎｃｈ；ＯＭ）が分岐している。
【００３８】
＜＜第１実施形態＞＞
図４、図５に示す第１実施形態の訓練用生体モデル１は、冠動脈１０の右冠動脈４（Ｓｅｇｍｅｎｔ２）と、右冠動脈４の双方の端部にそれぞれ設けられた接続部１１とを備えている。右冠動脈４では、各接続部１１を介して、Ｓｅｇｍｅｎｔ２の端部がそれぞれＳｅｇｍｅｎｔ１、Ｓｅｇｍｅｎｔ３と接続されている。この場合、各接続部１１は、それぞれ、Ｓｅｇｍｅｎｔ１およびＳｅｇｍｅｎｔ３に対し着脱自在に構成されているのが好ましい。
【００３９】
また、右冠動脈４に配置された疑似病変部２１に対して、ＰＴＣＡ術の訓練が行われるが、かかる訓練は、以下に示すような手順で実施される。
【００４０】
［１］  まず、大腿動脈にシースカテーテル（図示せず）を挿入、次いで、これにガイドカテーテル用ガイドワイヤ（図示せず）を挿入し、その先端を右冠動脈４の入口付近にまで進めた状態で、ガイドカテーテル用ガイドワイヤに沿わせてガイドカテーテル６１を進め、その先端を右冠動脈４の入口に位置させる（図４（ａ）参照。）。
【００４１】
［２］  次に、ガイドカテーテル用ガイドワイヤを抜去し、バルーンカテーテル用ガイドワイヤ６２をガイドカテーテル６１内に挿入してガイドカテーテル６１の先端からバルーンカテーテル用ガイドワイヤ６２を突出させ、さらに右冠動脈４に配置した疑似病変部２１を越えた位置にまでバルーンカテーテル用ガイドワイヤ６２を進める（図４（ｂ）参照。）。
【００４２】
［３］  次に、バルーンカテーテル用ガイドワイヤ６２の基端（大腿動脈）側から挿通されたバルーンカテーテル６３の先端部をガイドカテーテル６１の先端から突出させ、さらにバルーンカテーテル用ガイドワイヤ６２に沿って進め、バルーンカテーテル６３のバルーン６４を疑似病変部２１に位置させた後、バルーン６４に、バルーンカテーテル６３の基端側からバルーン膨張用の流体を注入することにより、バルーン６４が膨張される（図４（ｃ）参照。）。これにより、疑似病変部２１が押し広げられる。
【００４３】
［４］  次に、バルーンカテーテル６３の基端側からバルーン膨張用の流体を排出し、図４（ｄ）に示すようにバルーン６４を収縮させる。その後、バルーンカテーテル用ガイドワイヤ６２、バルーンカテーテル６３、ガイドカテーテル６１およびシースカテーテルを大腿動脈側から抜去する。これにより、疑似病変部２１に血流路が形成される。
【００４４】
図５（ａ）に示すように、右冠動脈４は、内腔部４３を有する管状体で構成されたものである。右冠動脈４の長手方向の途中には、その内径および外径が縮径した縮径部４４が形成されている。これにより、右冠動脈４の外周部４５には、凹部４５１が形成される。そして、凹部４５１には、縮径部４４を補強する補強部材７が配置されて（収納されて）いる。訓練用生体モデル１では、右冠動脈４の縮径部４４と補強部材７とで疑似病変部２１が構成される。そして、疑似病変部２１に対し拡張訓練（ＰＴＣＡ術の訓練）を行なうことができる。
【００４５】
また、右冠動脈４では、縮径部４４が形成されている以外の部分は、その内径φｄ１および外径φｄ２がそれぞれ長手方向に沿って一定となっている。このような右冠動脈４は、比ｄ２／ｄ１が１．０１〜２なる関係を満足するものが好ましく、比ｄ２／ｄ１が１．０１〜１．２なる関係を満足するものがより好ましい。さらに、右冠動脈４（Ｓｅｇｍｅｎｔ２）の内径φｄ１を０．５〜１０ｍｍ程度に設定し、外径φｄ２を０．５１〜１２．０ｍｍ程度に設定するのが好ましい。
【００４６】
縮径部４４の最小内径φｄ３は、特に限定されないが、（φｄ１−φｄ３）／φｄ１が５０〜１００％となるようにφｄ３を設定するのが好ましい。縮径部４４の最小内径φｄ３をかかる範囲内に設定することにより、実際の狭窄部位の狭窄度に適した訓練を確実に実施することができ、術者の技術向上が的確に図られる。さらに、最小内径φｄ３を０．１〜２．０ｍｍ程度とするのが好ましく、０．３〜１．０ｍｍ程度とするのがより好ましい。
【００４７】
また、縮径部４４の長さは、特に限定されないが、１〜１００ｍｍ程度であるのが好ましく、５〜５０ｍｍ程度であるのがより好ましい。縮径部４４の長さをかかる範囲内に設定することにより、より実際の病変部位（狭窄部位）の大きさに適した訓練を実施することができる。
【００４８】
縮径部４４の両端部には、それぞれ、その内面が傾斜した、すなわち、その内径が内部側から端部側に向かって漸増した傾斜面（テーパ面（テーパ部））４４１が形成されている。これにより、前記工程［３］において、バルーン６４を疑似病変部２１に到達させる際に、縮径部４４（疑似病変部２１）の傾斜面４４１にバルーンカテーテル６３を沿わせることができ、よって、その操作を容易かつ確実に行なうことができる。なお、傾斜面４４１は、特に限定されないが、右冠動脈４の中心軸に対して、１５〜６５°程度の角度で傾斜しているのが好ましく、２２〜５５°程度の角度で傾斜しているのがより好ましい。これにより、実際の狭窄部位の形状により適した訓練を確実に実施することができる。また、傾斜面４４１は、図５に示す構成では縮径部４４の両端側に形成されているが、これに限定されず、例えば、縮径部４４の一端側にのみ形成されていてもよい。傾斜面４４１が縮径部４４の一端側にのみ形成されていている場合、その傾斜面４４１は、バルーンカテーテル６３が挿入される側（図３、図４中での上側）に形成されているのが好ましい。
【００４９】
図５（ａ）に示すように、右冠動脈４の縮径部４４の外周側には、補強部材７が配置されている。補強部材７は、縮径部４４を補強して、全体として疑似病変部２１に実際の病変部に近似した特性（硬さ（バルーンカテーテル６３のバルーン６４が拡張するときのラジアルフォースに抗する力））を発揮させるものである。例えば仮に補強部材７が省略され、疑似病変部２１が縮径部４４のみで構成されている場合、拡張訓練を行なうと、補強部材７が省略されている分、疑似病変部２１が容易に拡張し過ぎてしまうおそれがある。このため、拡張訓練が実際の拡張に近似したものとはならない。しかしながら、訓練用生体モデル１では、補強部材７がある分だけ、縮径部４４が補強されるため、疑似病変部２１が実際の病変部に近似した特性を有するものとなり、よって、拡張訓練が実際の拡張に近似したものとなる。
【００５０】
補強部材７の形状は、縮径部４４の周方向に沿ったリング状をなしている。これにより、縮径部４４全体を外側から覆うことができ、よって、縮径部４４に対する補強の程度が周方向に沿って均一となる。また、バルーン拡張時に周方向に沿って均一に拡張することが可能、さらに、補強部材７が脱落することが防止されるため、確実な拡張訓練を実施することができると言う利点がある。
【００５１】
なお、補強部材７は、その最大厚さｔｍａｘが０．１〜５ｍｍのものであるのが好ましく、０．２５〜４ｍｍのものであるのがより好ましい。
【００５２】
このような疑似病変部２１では、当該疑似病変部２１を構成する縮径部４４および補強部材７のうちの少なくとも一方が塑性変形可能な材料で構成されている。すなわち、疑似病変部２１では、縮径部４４および補強部材７がそれぞれ塑性変形可能な材料で構成されている場合（以下この場合を「第１の構成材料形態」と言う）と、縮径部４４が塑性変形可能な材料で構成され、補強部材７が弾性材料で構成されている場合（以下この場合を「第２の構成材料形態」と言う）と、補強部材７が塑性変形可能な材料で構成され、縮径部４４が弾性材料で構成されている場合（以下この場合を「第３の構成材料形態」と言う）とを取り得る。そして、第１〜第３の構成材料形態のいずれの場合でも、疑似病変部２１は、塑性変形するものとなる。
【００５３】
＜第１の構成材料形態＞
縮径部４４を含む右冠動脈４の全体は、塑性変形可能な材料で構成されており、その材料としては、特に限定されず、ポリエチレン、ポリプロピレン、エチレン・酢酸ビニル共重合体、ナイロンエラストマー、軟質ポリ塩化ビニル、エチレン・プロピレン共重合体のような熱可塑性樹脂等が挙げられ、これらのうちの１種または２種以上を組み合わせて用いることができる。また、これらの熱可塑性樹脂のなかでも、特に、ポリエチレンを用いるのが好ましい。この場合、低密度ポリエチレン、高密度ポリエチレンのように、密度すなわち結晶化度が異なるもの同士を混合した樹脂も用いることができる。なお、右冠動脈４は、その全体が塑性変形可能な材料で構成されているものに限定されず、例えば、縮径部４４が塑性変形可能な材料で構成され、縮径部４４以外の部分が弾性材料で構成されたものであってもよい。
【００５４】
また、ポリエチレンで構成される右冠動脈４の硬度は、ショアＡ（ＪＩＳ  Ｋ６２５３に規定）が２０〜８０であるのが好ましく、２５〜３５であるのがより好ましい。破断強度は、５〜３０ＭＰａであるのが好ましく、８〜１２ＭＰａであるのがより好ましい。破断伸びは、１００〜６００％程度であるのが好ましく、１００〜２００％程度であるのがより好ましい。
【００５５】
このようなポリエチレンを用いることにより、当該右冠動脈４が確実に塑性変形可能なものとなる。これにより、補強部材７と相まって、拡張訓練をした際、縮径部４４および補強部材７が一括して変形して、その変形状態（拡張状態）が確実に維持される（図５（ｂ）参照）。また、右冠動脈４を製造する際、右冠動脈４の母材となる管状体（チューブ）４０を押出成形によって成形することができる。そして、管状体成形後、当該管状体に加工（例えば、加熱や圧縮等）を施すことにより、所望の大きさの縮径部４４を製造することができる（図６参照）。
【００５６】
また、右冠動脈４を構成する塑性変形可能な材料、すなわち、熱可塑性樹脂は、応力緩和率が好ましくは２０〜６０％、より好ましくは２０〜３０％となる材料特性を有するものである。
【００５７】
ここで、「応力緩和率」とは、管状体４０を、常温で、図１５に示す試験方法で試験することにより得られた（定義された）ものである。
【００５８】
まず、図１５（ａ）に示すように、管状体４０を短冊４０３にして、当該短冊４０３は、その一端（図中左側）が固定されて固定端４０１となり、他端（図中右側）が自由端４０２となっている。また、このときの短冊４０３は、全長がＬとなっている。
【００５９】
次に、図１５（ａ）に示す状態から、短冊４０３の自由端４０２を所定の速度（引張り速度）で図中右側（長手方向）へ引張る（図１５（ｂ）参照）。このときの条件は、１分間で全長が２Ｌとなるように引張る。全長が２Ｌとなったときの初期引張り応力をｆ０とする（図１６参照）。
【００６０】
次に、図１５（ｂ）に示す状態から速度（引張り速度）を零にして全長２Ｌを保持する。そして、前記速度を零にしてから５分後の引張り応力をｆｔとする（図１５（ｃ）参照）。
【００６１】
そこで、「応力緩和率」を（（ｆ０−ｆｔ）／ｆ０）×１００で表すことができるものとする。
【００６２】
応力緩和率がこのような数値範囲内にあることにより、拡張訓練をした際に、疑似病変部２１（縮径部４４）は、より確実に変形し、よって、実際のヒトの動脈に近似したものとなる。これにより、拡張訓練を行なうと、その訓練があたかも実際の手技（ＰＴＣＡ術）を行なっているのと同様の感覚を得る。なお、応力緩和率の大きさの調整は、例えば、構成材料を適宜選択したり、分子量や分子構造（結晶化度）を変えたりすること等により、行なうことができる。
【００６３】
また、右冠動脈４の周方向の引張弾性率は、０．５〜５０ＭＰａであるのが好ましく、０．５〜５．０ＭＰａであるのがより好ましい。
【００６４】
補強部材７は、塑性変形可能な材料で構成されており、その材料としては、右冠動脈４の構成材料と異なるものが好ましい。具体的には、シリコーン粘土、ゴム粘土、樹脂粘土および油粘土等が挙げられ、これらのうちの１種または２種以上を組み合わせて用いることができる。
【００６５】
上記のうち、例えば、シリコーン粘土としては、シリコーンゴムとして、粘度が５０００〜２０万ｃＳｔ（２５℃）程度のポリオルガノシロキサンと、粘度が１００万ｃＳｔ（２５℃）以上のポリオルガノシロキサンとを重量比で８０：２０〜４０：６０で混合したもの１００重量部、無機充填材として、石英粉末、珪藻土、珪酸マグネシウム、炭酸カルシウム、タルクおよび雲母粉末等のうち１種または２種以上組み合わせたもの２０〜１００重量部、その他必要に応じて流動パラフィンとして１０重量部を含有するものが挙げられる。また、かかる構成のシリコーン粘土は、上記のシリコーンゴム、無機充填材および必要に応じて流動パラフィンをそれぞれ用意し、これらを、ロールおよびニーダー等の通常のゴム混練に使用される混練機を使用して均一に混練りすることにより得ることができる。
【００６６】
なお、無機充填材の平均粒径は、特に限定されないが、０．１〜５０μｍ程度であるのが好ましく、０．５〜３０μｍ程度であるのがより好ましい。平均粒径が０．１μｍ未満であると、無機充填材の種類によっては、シリコーン粘土が硬すぎたり粘性が乏しくなるおそれがある。また、平均粒径が５０μｍを超えると、無機充填材の種類によっては、伸びのある物性が得にくくなるおそれがある。無機充填材の配合量は、少なすぎると好ましい粘土状物が得にくく、多すぎると硬くなりすぎるおそれがある。
【００６７】
また、流動パラフィンは、粘土の粘性を向上させる機能を有するが、この含有量を多くしすぎるとブリードし、手に付着したりすることがある。
【００６８】
ゴム粘土としては、上記のシリコーンゴムの代わりに天然ゴムやブチルゴムを含有するものが挙げられる。
【００６９】
樹脂粘土としては、一般に、澱粉および／または穀粉と、酢酸ビニルエマルジョン系接着剤とを主材料として構成される粘土が挙げられる。澱粉ならびに穀粉としては、それぞれ、例えば、コーンスターチ、馬鈴薯澱粉、小麦澱粉、米澱粉、タピオカ澱粉および甘薯澱粉等、ならびに、小麦粉、とうもろこし粉、米粉およびそば粉等が挙げられる。酢酸ビニルエマルジョン系接着剤としては、例えば、酢酸ビニル樹脂エマルジョン、エチレン−酢酸ビニル共重合体エマルジョンおよびアクリル−酢酸ビニル共重合体エマルジョン等が挙げられる。
【００７０】
なお、これらの配合量は、澱粉や穀粉１００重量部に対し、酢酸ビニルエマルジョン系接着剤が１００〜１５０重量部程度であるのが好ましい。また、これらの材料の他、樹脂粘土には、無機物粉末、ロウおよび石鹸等が含まれていてもよい。無機物粉末としては、例えば、石英、カオリン、ゼオライト、珪藻土、タルク、ベントナイト、ホウ砂および岩石粉等が挙げられ、これらのうちの１種または２種以上を組み合わせて用いることができる。また、ロウとしては、蜜蝋等が挙げられる。石鹸としては、脂肪酸塩石鹸等が挙げられる。ただし、これらは、いずれもその配合量が１０重量部未満となっているのが好ましい。
【００７１】
油粘土としては、通常、クレー、炭酸カルシウム、セリサイト系粘土のような無機質充填剤と、石鹸および油成分とを練り合わせたものが用いられる。より詳しくは、油成分として、流動パラフィンおよび／またはマイクロクリスタリンワックスを、無機質充填剤１００重量部に対し１５〜４５重量部程度含有し、石鹸として、アルカリ金属石鹸、アルカリ土類金属石鹸、アルミニウム石鹸のうちの１種または２種以上を組み合わせたものを、０．２〜１５重量部程度含有し、さらにグリセリンを０．２〜１０重量部程度含有するものが好ましく用いられる。
【００７２】
なお、上述したシリコーン粘土の具体例としては、透明粘土（日清アソシエイツ社製）が挙げられ、樹脂粘土の具体例としては、エクセレント（日清アソシエイツ社製）が挙げられる。
【００７３】
また、補強部材７の構成材料の圧縮弾性率は、０．００１〜０．５ＭＰａ程度であるのが好ましく、０．０１〜０．３ＭＰａ程度であるのがより好ましい。補強部材７の物性値をかかる範囲内のもとのすることにより、疑似病変部２１は、その物理的性質が実際の病変部位により近似した状態で塑性変形するものとなり、より質の高い訓練を実施することができる。
【００７４】
このような材料で補強部材７を構成することにより、当該補強部材７は、縮径部４４が変形した際、その変形に追従して変形することができる（図５（ｂ）参照）。
【００７５】
また、右冠動脈４および補強部材７は、それぞれ、拡張訓練により変形するものであるが、その変形後の戻りにくさは、補強部材７の方が右冠動脈４よりも戻り難くなっている。これにより、疑似病変部２１は、全体として、その変形後の状態が維持される。すなわち、疑似病変部２１は、拡張訓練を行なったとき、その拡張により、拡張前の形状に戻らない程度に塑性変形する。これは、実際にヒトの右冠動脈に生じた狭窄部に対しＰＴＣＡ術を施した場合に、狭窄物が変形後でもその状態が維持されるのとほぼ同じ現象である。従って、訓練者は、実際の手技に近い訓練を行なうことができる。
【００７６】
以上のような構成の訓練用生体モデル１は、例えば、次のようにして製造することができる。ここでは、訓練用生体モデル１を製造する方法の一例について説明する。
【００７７】
まず、図６（ａ）に示すように、右冠動脈４となる母材としての管状体４０を用意する。この管状体４０は、ポリエチレンで構成され、熱収縮性を有している。
【００７８】
次に、図６（ｂ）に示すように、例えばヘアドライヤ等のようなヒートガン１００を用いて、管状体４０（右冠動脈４）の病変部形成領域２０に対し、例えば８０〜１２０度の熱風を当てて当該病変部形成領域２０を加熱する。そして、病変部形成領域２０が縮径して、その大きさが所望の大きさとなったときに、加熱を停止する。これにより、疑似病変部２１が形成された右冠動脈４を得る。なお、加熱の時間や温度によって、疑似病変部２１の狭窄の程度を適宜変更することができる。
【００７９】
次に、図６（ｃ）に示すように、粘土で構成された補強部材７を用意する。補強部材７は、予め横断面形状が「Ｃ」字状をなすものである。この補強部材７の欠損部７１を介して、右冠動脈４の縮径部４４を補強部材７に挿入する。
【００８０】
次に、補強部材７を凹部４５１に沿うように変形させ、凹部４５１に位置決めさせる。また、補強部材７を変形させることより、欠損部７１を埋める（消失させる）。これにより、図６（ｄ）に示す状態の訓練用生体モデル１を得る。
【００８１】
なお、縮径部４４を形成する際に、ヒートガン１００に代えて、半田こてを用いることができる。
【００８２】
また、縮径部４４を形成する際に、管状体４０を加熱する方法に代えて、管状体４０をその長手方向に沿って引張る方法を用いることができる。
【００８３】
また、縮径部４４を形成する際に、その縮径の程度を規制する規制部材を用いてもよい。この規制部材としては、例えば、棒状をなし、管状体４０に挿入して用いることができるものが挙げられる。
【００８４】
＜第２の構成材料形態＞
第２の構成材料形態では、右冠動脈４（縮径部４４）は、前述したような塑性変形可能な材料（熱可塑性樹脂）で構成されている。一方、補強部材７は、弾性材料で構成されている。
【００８５】
補強部材７を構成する弾性材料としては、特に限定されないが、例えば、ポリスチレン−ポリ（エチレン／プロピレン）ブロックの共重合体、ポリスチレン−ポリ（エチレン／プロピレン）ブロック−ポリスチレンの共重合体、ポリスチレン−ポリ（エチレン／ブチレン）ブロック−ポリスチレンの共重合体、ポリスチレン−ポリ（エチレン−エチレン／プロピレン）ブロック−ポリスチレンの共重合体からなる群から選択される１種または２種以上の共重合体の混合物からなるポリマーと、前記ポリマーを軟化させる軟化剤とを含有するものが挙げられる。
【００８６】
また、前記共重合体の具体例としては、例えば、セプトンシリーズ（クラレプラスチック社製、熱可塑性エラストマー）、エスポレックスＳＢシリーズ（住友化学社製）等が挙げられる。
【００８７】
軟化剤としては、特に、プロセスオイルが好適に用いられ、プロセスオイルとしては、特に限定されず、パラフィン系、ナフテン系および芳香族系のうちの何れを用いてもよく、これらのうちの１種または２種以上を組み合わせて用いることができる。また、プロセスオイルの具体例としては、例えば、ダイアナプロセスオイルシリーズ（出光興産社製）、ＪＯＭＯプロセスＰ（ジャパンエナジー社製）等が挙げられる。
【００８８】
前記共重合体と軟化剤との重量比は、１：３〜１：１０程度であるのが好ましく、１：５〜１：７程度であるのがより好ましい。
【００８９】
さらに、弾性変形する補強部材７には、上記の構成材料の他、必要に応じて他の添加剤が添加されていてもよく、かかる添加剤としては、例えば、疑似病変部２１の老化を防止するための老化防止剤（酸化防止剤）等が挙げられる。
【００９０】
老化防止剤としては、特に限定されず、例えば、アミン系またはフェノール系のものが挙げられ、アミン系の老化防止剤としては、Ｎ−イソプロピル−Ｎ’−フェニル−ｐ−フェニレンジアミン、Ｎ−（１，３−ジメチルブチル）−Ｎ’−フェニル−ｐ−フェニレンジアミン、６−エトキシ−２，２，４−トリメチル−１，２−ジハイドロキノリンのようなアミン誘導体が挙げられ、フェノール系の老化防止剤としては、２，６−ジ−tert−ブチル−ｐ−クレゾール、２，５−ジ−tert−アミルハイドロキノン、２，５−ジ−tert−ブチル−ハイドロキノン、４，４’−ブチリデン−ビス（３−メチル−６−tert−ブチルフェノール）、２，２’−メチレン−ビス（４−メチル−６−tert−ブチルフェノール）等が挙げられる。
【００９１】
このような構成材料で構成された疑似病変部２１は、前記第１の構成材料形態の場合と同様に変形後の状態がほぼ維持されるものであるが、その維持の程度が前記第１の構成材料形態のものよりも低減されている、すなわち、拡張前の形状に若干戻り易い。
【００９２】
疑似病変部２１では、構成材料を適宜選択することにより、その硬さを変更することができる。これにより、硬さが異なる種々狭窄物に近似した疑似病変部２１を得、当該疑似病変部２１に対応した、すなわち、拡張力が比較的小さい場合から拡張力が比較的大きい場合までの拡張訓練を確実に行なうことができる。
【００９３】
＜第３の構成材料形態＞
第３の構成材料形態では、補強部材７は、前述したような塑性変形可能な材料（粘土）で構成されている。一方、右冠動脈４（縮径部４４）は、弾性材料で構成されている。
【００９４】
右冠動脈４を構成する弾性材料としては、特に限定されないが、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料（特に加硫処理したもの）や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマーが挙げられ、これらのうちの１種または２種以上を混合して用いることができる。
【００９５】
このような構成材料で構成された疑似病変部２１は、前記第１の構成材料形態の場合と同様に変形後の状態がほぼ維持されるものであるが、その維持の程度が前記第１の構成材料形態のものよりも低減されている。
【００９６】
第３の構成材料形態でも、疑似病変部２１の構成材料を適宜選択することにより、その硬さを変更することができる。これにより、硬さが異なる種々の狭窄物に近似した疑似病変部２１を得る。
【００９７】
次に、訓練用生体モデル１（立体モデル）を用いてＰＴＣＡ術の訓練を行なった際の、当該訓練用生体モデル１の状態について詳細に説明する。
【００９８】
訓練用生体モデル１を用いてＰＴＣＡ術の訓練を行なうと、図４（ｃ）に示す前記工程［３］では、膨張したバルーン６４により、縮径部４４が外方に向かって押圧される。また、補強部材７も縮径部４４を介して外方に向かって押圧される。これにより、縮径部４４および補強部材７が一括して拡張して変形する。
【００９９】
そして、図４（ｄ）に示す前記工程［４］で、バルーンカテーテル用ガイドワイヤ６２およびバルーンカテーテル６３を疑似病変部２１から取り外した後は、疑似病変部２１は、前述したように塑性変形するものであるため、拡張前の形状に戻らずに、前記拡張して変形した状態、すなわち、バルーン６４で押し広げた形状を維持していることとなる。これは、実際にヒトの右冠動脈に生じた狭窄部に対しＰＴＣＡ術を施した場合に、右冠動脈および狭窄部が拡張した状態となるのとほぼ同じ現象となっている。
【０１００】
このように、訓練用生体モデル１を用いることにより、術者の技術向上を目的とする訓練を行う際、訓練用生体モデル１が実際の病変部の物理的性質に近似したものとなっているため、実地の手技に則した訓練を確実に行なうことができる。
【０１０１】
また、前記工程［３］におけるバルーン６４の拡張を、目視やＸ線造影像で観察しながら訓練を実施でき、疑似病変部２１の拡張の度合いを確認することができるので、かかる観点からも、より質の高い訓練を実施することができる。
【０１０２】
なお、前記工程［４］により血流が回復された後の疑似病変部２１、すなわちＰＴＣＡ術が施術された後の疑似病変部２１に対して、図５（ｃ）に示すように、ステント８１を留置することにより、疑似病変部２１の再狭窄をより確実に抑止することができる。このようなステント８１を留置する治療の訓練にも訓練用生体モデル１を用いることができ、かかる訓練に訓練用生体モデル１を用いれば、再狭窄が好適に抑止されているか否かの評価をより確実に実施することができる。
【０１０３】
また、前述したように、接続部１１は、Ｓｅｇｍｅｎｔ２である右冠動脈４をその両端部でそれぞれ着脱可能とするため、当該両端部にそれぞれ設けられている（図３参照）。すなわち、Ｓｅｇｍｅｎｔ２は、一端がＳｅｇｍｅｎｔ１の端部と、他端がＳｅｇｍｅｎｔ３の端部と、それぞれ、接続部１１で接続され、これにより、右冠動脈４から着脱可能な構成となっている。
【０１０４】
このような接続部１１は、Ｓｅｇｍｅｎｔ２の部分で着脱可能で、かつ接続すべき各端部同士を液密に接続し得る構成であれば、いかなる構成のものであってもよいが、例えば、以下に示すような接続形態により、液密に接続することができる。各接続部１１は、互いに同じ構成であるため、以下、一方（Ｓｅｇｍｅｎｔ１側）の接続部１１にいて説明する。
【０１０５】
＜第１の接続形態＞
図７に示すように、接続具１２は、その中心部に軸方向（長手方向）に貫通する貫通孔１４を有し、その全体形状がほぼ筒状をなす本体１３と、本体１３の長手方向のほぼ中央に設けられたフランジ１５とを有するものである。
【０１０６】
本体１３は、その両端部で外径が縮径する縮径部を有しており、この縮径部の外径が右冠動脈４の内径よりも小さく設定され、縮径部よりもフランジ１５側（内側）ではその外径が右冠動脈４の内径よりも大きく設定される。
【０１０７】
かかる構成の接続具１２に対して、右冠動脈４の先端（切断面）から右冠動脈４を、前記先端部からフランジ１５側に向かって挿入すると、右冠動脈４の内径が拡径する。これにより、本体１３の外周面と右冠動脈４の内周面とが互いに密着することとなるため、接続具１２により、右冠動脈４の端部同士が液密に接続される。
【０１０８】
接続具１２の構成材料としては、特に限定されないが、各種樹脂材料が好適に用いられ、具体的には、ポリエチレン、ポリプロピレン、エチレン−プロピレン共重合体、エチレン−酢酸ビニル共重合体（ＥＶＡ）等のポリオレフィン、ポリ塩化ビニル、ポリ塩化ビニリデン、ポリスチレン、ポリアミド、ポリイミド、ポリアミドイミド、ポリカーボネート、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレンおよびポリフッ化ビニリデン等の各種樹脂材料が挙げられ、これらのうちの１種または２種以上を組み合わせて用いることができる。
【０１０９】
＜第２の接続形態＞
図８に示すように、接続機構１６は、切断された右冠動脈４の各先端（切断面）に設けられたフランジ１７と、一方の右冠動脈４に回転可能に支持されたリング状部材（第１のリング状部材）１８と、他方の右冠動脈４にフランジ１７と接触するように固着されたリング状部材（第２のリング状部材）１９とを有するものである。
【０１１０】
リング状部材１８には、フランジ１７側に開放する開放部が形成されており、この開放部の内面には雌ネジ１８１が形成されている。
【０１１１】
また、リング状部材１９には、その外周面に雄ネジ１９１が形成され、さらに、このリング状部材１９がリング状部材１８に形成された開放部に挿入可能な大きさに設定されることにより、リング状部材１９がリング状部材１８の開放部に挿入（螺入）し得るようになっている。
【０１１２】
かかる構成の接続機構１６において、２つのフランジ１７の端面同士を接触させた状態で、リング状部材１８、１９にそれぞれ形成された雌ネジ１８１と雄ネジ１９１とを螺合することにより、２つのフランジ１７の端面同士が互いに密着することとなるため、接続機構１６により、右冠動脈４の端部同士が液密に接続される。
【０１１３】
接続機構１６の各種構成部材の構成材料としては、前述した接続具１２の構成材料と同様のものが好適に用いられる。
【０１１４】
なお、冠動脈１０の右冠動脈４のＳｅｇｍｅｎｔ２を除く部分の構成材料としては、特に限定されないが、例えば、Ｓｅｇｍｅｎｔ２と同様の材料を用いることができる。また、この他、例えば、シリコーンエラストマー、シリコーンゲルのようなシリコーンゴム、ポリウレタンエラストマー、シリコーン樹脂、エポキシ樹脂、フェノール樹脂のような熱硬化性樹脂、ポリメタクリル酸メチル、ポリ塩化ビニル、ポリエチレンのような熱可塑性樹脂等が挙げられ、これらのうちの１種または２種以上を組み合わせて用いることができる。これらの中でも、特に、シリコーンゴムを用いるのが好ましい。
【０１１５】
具体的には、シリコーンゴムで構成される冠動脈１０の破断強度は、０．５〜３．０ＭＰａ程度であるのが好ましく、１．０〜２．０ＭＰａ程度であるのがより好ましい。
【０１１６】
また、冠動脈１０の破断伸びは、５０〜３００％程度であるのが好ましく、１００〜２００％程度であるのがより好ましい。
【０１１７】
さらに、冠動脈１０のショアＡ硬度（ＪＩＳ  Ｋ６２５３に規定）は、１０〜４０程度であるのが好ましく、２５〜３５程度であるのがより好ましい。
【０１１８】
さらに、冠動脈１０の引張弾性率は、０．０１〜５．０ＭＰａ程度であるのが好ましく、０．１〜３．０ＭＰａ程度であるのがより好ましい。
【０１１９】
また、冠動脈１０の内径は、特に限定されないが、０．５〜１０．０ｍｍ程度に設定されるのが好ましく、１．０〜５．０ｍｍ程度に設定されるのがより好ましい。
【０１２０】
＜＜第２実施形態＞＞
ここでは、第２実施形態について説明するが、前述した実施形態との相違点を中心に説明し、同様の事項はその説明を省略する。
【０１２１】
図９（ａ）に示す訓練用生体モデル１Ａは、補強部材７の外周側にさらに規制部材９が設置されたものとなっている。規制部材９は、拡張訓練を行なって補強部材７が変形した際に、その変形を規制する（抑制する）部材である。また、規制部材９は、帯体で構成され、当該帯体を補強部材７の外周に沿ってリング状に巻回したものである。規制部材９は、その内周部９１が右冠動脈４の外周部４５に固着されていないのが好ましい。
【０１２２】
このような規制部材９が設置されている訓練用生体モデル１Ａでは、拡張訓練を行なった際、補強部材７は、縮径部４４を介して外側に向かって押圧されて変形しようとするが、規制部材９によって外側への変形が規制されている（図９（ｂ）参照）。その結果、縮径部４４に対する補強の程度が増大し、よって、疑似病変部２１が前記第１実施形態の疑似病変部２１よりも硬い疑似病変部２１を得る。また、この疑似病変部２１も変形後の形状が維持されるものであるため、実地の手技に則した、バルーンカテーテル６３による拡張訓練を確実に行なうことができる。また、図９（ｃ）に示すようなステント８１の留置訓練も行なうことができる。
【０１２３】
なお、規制部材９も、補強部材７と同様に、補強部材７を介して外側に向かって押圧されるため、周方向に若干伸長する。これにより、規制部材９の内周部９１と右冠動脈４の外周部４５との間に間隙９２が形成され、当該間隙９２に補強部材７の一部が入り込むことができる（図９（ｂ）参照）。
【０１２４】
また、規制部材９は、塑性変形可能な材料または弾性材料で構成されているのが好ましい。塑性変形可能な材料としては、特に限定されず、例えば、前記第１の構成材料形態で右冠動脈４の構成材料として挙げたような材料を用いることができる。弾性材料としては、特に限定されず、例えば、前記第２の構成材料形態で補強部材７の構成材料として挙げたような材料や、前記第３の構成材料形態で右冠動脈４の構成材料として挙げたような材料を用いることができる。このような材料を用いることにより、補強部材７の変形を確実に規制することができる。
【０１２５】
＜＜第３実施形態＞＞
ここでは、第３実施形態について説明するが、前述した実施形態との相違点を中心に説明し、同様の事項はその説明を省略する。
【０１２６】
図１０に示す訓練用生体モデル１Ｂでは、補強部材７Ｂは、複数本（図示の構成では７本）のリング状ゴム（輪ゴム）７２で構成されている。各リング状ゴム７２は、外力を付与しない自然状態での内径が縮径部４４の外径とほぼ同等またはそれよりも若干小さいものである。このような構成の補強部材７Ｂは、リング状ゴム７２の設置数に応じて、縮径部４４に対する補強の程度を調整することができる。
【０１２７】
＜＜第４実施形態＞＞
ここでは、第４実施形態について説明するが、前述した実施形態との相違点を中心に説明し、同様の事項はその説明を省略する。
【０１２８】
図１１に示す訓練用生体モデル１Ｃでは、補強部材７Ｃは、発泡弾性体（スポンジ）で構成されている。この補強部材７Ｃは、円筒状をなし、その自然状態での内径が縮径部４４の外径とほぼ同等またはそれよりも若干小さいものである。このような構成の補強部材７Ｃでは、当該補強部材７Ｃが比較的柔軟なものであるため、縮径部４４に対する補強の程度を抑制することができる。
【０１２９】
＜＜第５実施形態＞＞
前記第１〜第４実施形態は、それぞれ、訓練用生体モデル１を右冠動脈４側に適用した場合であったが、第５実施形態は、訓練用生体モデル１を左冠動脈３側に適用した場合となっている。以下、この第５実施形態について、前記第１実施形態との相違点を中心に説明し、同様の事項については、その説明を省略する。
【０１３０】
すなわち、本実施形態（第５実施形態）では、図１２に示すように、左冠動脈３のＳｅｇｍｅｎｔ６がＳｅｇｍｅｎｔ７とＳｅｇｍｅｎｔ９とに分岐し、その分岐部（バイファケーション）３４に疑似病変部２１が形成されている。また、疑似病変部２１を介してＳｅｇｍｅｎｔ６、Ｓｅｇｍｅｎｔ７およびＳｅｇｍｅｎｔ９の途中にそれぞれ接続部１１が設けられていること以外は、前記第１実施形態と同様の構成となっている。
【０１３１】
このような構成の訓練用生体モデル１では、通常、まず、バルーンカテーテル用ガイドワイヤ６２をＳｅｇｍｅｎｔ６からＳｅｇｍｅｎｔ７側に挿通し、このバルーンカテーテル用ガイドワイヤ６２に沿ってバルーンカテーテル６３を進めることにより、バルーン６４を疑似病変部２１の位置に到達させ、さらにこの位置でバルーン６４を膨らませて、疑似病変部２１のＳｅｇｍｅｎｔ７側を拡張させる。次いで、バルーンカテーテル用ガイドワイヤ６２をＳｅｇｍｅｎｔ６からＳｅｇｍｅｎｔ９側に挿通し、上記と同様にしてバルーン６４を疑似病変部２１の位置に到達させた後、膨らませて、疑似病変部２１のＳｅｇｍｅｎｔ９側を拡張することにより、流路を確保する訓練が実施される。
【０１３２】
なお、本実施形態では、接続部１１は、前述の通り、疑似病変部２１を分岐部３４に配置し得るように、Ｓｅｇｍｅｎｔ６、Ｓｅｇｍｅｎｔ７およびＳｅｇｍｅｎｔ９の途中にそれぞれ設けられ、これにより、接続部１１において、分岐部３４を含むＳｅｇｍｅｎｔ６、Ｓｅｇｍｅｎｔ７およびＳｅｇｍｅｎｔ９の一部が左冠動脈３から着脱可能な構成となっている（図１３参照。）。
【０１３３】
また、本実施形態で説明した疑似病変部２１も、前記第１実施形態で説明した疑似病変部２１とほぼ同様にして製造することができる。
【０１３４】
なお、前記第１実施形態では、疑似病変部２１が右冠動脈４のＳｅｇｍｅｎｔ２（＃２：Ｍｉｄｄｌｅ）に配置されている場合について説明し、前記第５実施形態では、疑似病変部２１が左冠動脈３のＳｅｇｍｅｎｔ６（＃６）がＳｅｇｍｅｎｔ７（＃７）とＳｅｇｍｅｎｔ９（＃９）とに分岐する分岐部３４に配置されている場合について説明したが、疑似病変部２１を配置する位置はかかる位置に限定されず、冠動脈の狭窄または閉塞が高確率で生じる好発部位に疑似病変部２１を配置して、好発部位に応じた訓練を実施すれば良い。なお、このような疑似病変部２１が配置される好発部位としては、例えば、図１４に示す●印の位置が挙げられる。
【０１３５】
以上のように、訓練用生体モデル１では、病変部位の物理的性質に近似した疑似病変部２１を、右冠動脈４や左冠動脈３の任意の位置に任意の形状で配置することができる。そして、この訓練用生体モデル１を用いて、さまざまな患者の病態に対応した訓練を実施できることから、術者は、患者に施す手術以外の場で、より高度な技術を習得することができる。
【０１３６】
以上、本発明の訓練用生体モデルを図示の実施形態について説明したが、本発明は、これに限定されるものではなく、訓練用生体モデルを構成する各部は、同様の機能を発揮し得る任意の構成のものと置換することができる。また、任意の構成物が付加されていてもよい。
【０１３７】
また、本発明の訓練用生体モデルは、前記各実施形態のうちの、任意の２以上の構成（特徴）を組み合わせたものであってもよい。
【０１３８】
また、疑似管状組織については、代表的に冠動脈（血管）を模したもので説明したが、これに限定されず、例えば、食道、大腸、小腸、膵管、胆管、尿管、卵管、気管、気管支等を模したものであってもよい。
【０１３９】
また、疑似管状組織は、単層のものに限定されず、複数の層が積層されたもの（積層体）であってもよい。
【０１４０】
また、疑似管状組織の形状は、直線状をなしていてもよいし、一部または全体が湾曲していてもよい。
【０１４１】
また、疑似管状組織は、その縮径部が形成されている部分と、それ以外の部分とでは、前記実施形態ではその壁厚が互いに同じであるが、これに限定されず、例えば、壁厚が互いに異なっていてもよい。
【０１４２】
また、疑似管状組織は、単層もののであってもよいし、複数の層が積層された積層体であってもよい。
【符号の説明】
【０１４３】
１、１Ａ、１Ｂ、１Ｃ  訓練用生体モデル
１０            冠動脈（疑似管状組織）
１１            接続部
１２            接続具
１３            本体
１４            貫通孔
１５            フランジ
１６            接続機構
１７            フランジ
１８、１９      リング状部材
１８１          雌ネジ
１９１          雄ネジ
２０            病変部形成領域
２１            疑似病変部（疑似狭窄部）
３              左冠動脈
３１            左前下行枝
３２            左回旋枝
３３            左主幹部
３４            分岐部（バイファケーション）
４              右冠動脈
４０            管状体
４０１          固定端
４０２          自由端
４０３          短冊
４１            鋭縁部
４２            後下行枝
４３            内腔部
４４            縮径部
４４１          傾斜面（テーパ面）
４５            外周部
４５１          凹部
５              大動脈
６１            ガイドカテーテル
６２            バルーンカテーテル用ガイドワイヤ
６３            バルーンカテーテル
６４            バルーン
７、７Ｂ、７Ｃ  補強部材
７１            欠損部
７２            リング状ゴム（輪ゴム）
８１            ステント
９              規制部材
９１            内周部
９２            間隙
１００          ヒートガン
ｆ０            初期引張り応力
ｆｔ            ５分後の引張り応力
φｄ１          内径
φｄ２          外径
φｄ３          最小内径
ｔｍａｘ        最大厚さ
Ｌ、２Ｌ        全長
【図１】
2011064918.tif 000003
【図２】
2011064918.tif 000004
【図３】
2011064918.tif 000005
【図４】
2011064918.tif 000006
【図５】
2011064918.tif 000007
【図６】
2011064918.tif 000008
【図７】
2011064918.tif 000009
【図８】
2011064918.tif 000010
【図９】
2011064918.tif 000011
【図１０】
2011064918.tif 000012
【図１１】
2011064918.tif 000013
【図１２】
2011064918.tif 000014
【図１３】
2011064918.tif 000015
【図１４】
2011064918.tif 000016
【図１５】
2011064918.tif 000017
【図１６】
2011064918.tif 000018